"シリカをベースとした層を含む疎水性膜であって、-前記ケイ素原子の少なくとも25が、置換基として架橋性C1~C12二価ヒドロカルビレン基を有し、場合によって、さらなるケイ素原子が、置換基として一価C1~C30有機基を有してもよく、-前記二価ヒドロカルビレン基が8個の炭素原子の最小長さを有する、もしくは前記一価有機基が6個の炭素原子の最小長さを有するのいずれか、または両方であり、かつ-前記一価有機基および前記二価ヒドロカルビレン基中の合計炭素原子の平均数が少なくとも3.5である、膜。ケイ素原子の少なくとも30が、一価C6~C24、好ましくはC8~C18ヒドロカルビル基を有する、請求項1に記載の膜。前記一価の基と前記二価の基の両方が存在している、請求項1または2に記載の膜。前記一価の基の前記二価の基に対するモル比が、9:1~1:2である、請求項3に記載の膜。前記一価の基および前記二価の基の炭素原子の平均数が、少なくとも4、好ましくは4.5~12である、請求項3または4に記載の膜。層の厚さが、20nm~2μm、好ましくは50~500nmである、請求項1~5のいずれか一項に記載の膜。前記層が、微孔性であり、0.4~2.0nm、好ましくは0.5~1.3nmの平均細孔直径を有する、請求項1~6のいずれか一項に記載の膜。200~1000Da、好ましくは300~800Daのカットオフ値を有する、請求項1~7のいずれか一項に記載の膜。200~400Daのカットオフ値を有する、請求項1~7のいずれか一項に記載の膜。400~600Daのカットオフ値を有する、請求項1~7のいずれか一項に記載の膜。高いアルコール濃度のアルコール/水混合物を製造するための製造設備であって、i低グレードのアルコール/水混合物の製造ユニットを含み、該製造ユニットをii前記アルコール/水混合物のアルコール濃度を増加させるための、請求項1~10のいずれか一項に記載の1以上の膜を含む膜ユニット、および場合によってiii水からアルコールを分離するための1以上のさらなる分離ユニットと流体接続している設備。低グレードのアルコール/水混合物からアルコールを精製するための精製設備であって、ii請求項1~10のいずれか一項に記載の1以上の膜を含む膜ユニットを含み、該膜ユニットをiii水からアルコールを分離するためのさらなる分離ユニットとiiの透過物側で流体接続している設備。前記アルコールがエタノールまたはプロパノールであり、iiiが蒸留ユニットを含む、請求項11または12に記載の設備。前記アルコールがブタノールまたは高級アルカノールであり、iiiがデカントユニットを含む、請求項11または12に記載の設備ユニット。iiiが、前記アルコールを選択的に保持することによって脱水することができる膜ユニットを含む、請求項11~14のいずれか一項に記載の設備。膜ユニットiiiが、シリカをベースとした層を含み、ケイ素原子の少なくとも25が、置換基として架橋性C1~C12二価ヒドロカルビレン基を有し、場合によってさらなるケイ素原子が、置換基として一価C1~C30有機基を有していてもよく、前記一価ヒドロカルビル基および前記二価有機基中の合計炭素原子の平均数が3.5未満である、請求項15に記載の設備。比較的親水性の分子を、比較的疎水性の成分と前記比較的親水性の分子との混合物から選択的に保持する方法であって、前記混合物を請求項1~10のいずれか一項に記載の膜と接触させることを含む方法。[実施例]以下の実施例において、以下の略語を使用する。BTES-21,2-ビストリエトキシシリルエタン=BTESEBTES-81,8-ビストリエトキシシリルオクタン=BTESOR-TESアルキル-トリエトキシシランアルキル基可変1-TESメチル-トリエトキシシラン3-TESn-プロピル-トリエトキシシラン6-TESn-ヘキシル-トリエトキシシラン10-TESn-デシル-トリエトキシシラン例1:BTES-2およびR-TESに基づくハイブリッド有機/無機シリカゾルの作製、方法A前駆体BTES-2BTESE、1,2-ビストリエトキシシリルエタン、純度96、Aldrich、R-TESR-トリエトキシシラン、R=n-プロピル、n-ヘキシル、n-デシル;純度>95、ABCRGmbHCo、およびエタノールp.a.Aldrichを受け入れたままに用いた。前駆体を、両方ともエタノールに溶解させた。水を酸溶液HNO3、65重量、Aldrichと混合し、これをエタノール中に希釈した。この混合物の酸、水およびエタノールの半分を前駆体混合物に滴加した。得られた混合物を60°Cに1.5時間加熱した。この時間後、混合物を撹拌しながら氷浴中で冷却した。この冷混合物に、酸、エタノールおよび水の混合物の残り半分を滴加した。その後、混合物を60°Cにさらに1.5時間加熱した。氷浴中でゾルを冷却することによって、反応をクエンチした。反応物質のモル比は、[H2O]/[BTES-2][R-TES]=3~6、[H]/[BTES2][R-TES]=0.02~0.4の範囲であった。BTESE-2とR-TESとのモル比は、1:1であった。これらの比で規定される水の量は、濃酸HNO3、65で導入された水を含む。例2:BTES-2およびR-TESに基づくハイブリッド有機/無機シリカゾルの作製、方法B前駆体BTES-2、RTES、およびエタノールは、例1におけるとおりだった。R-TESおよびBTES-2を別個に、エタノールに溶解させた。水を酸溶液HNO3、65重量、Aldrichと混合し、これをエタノール中で希釈した。この酸、水およびエタノール混合物の3分の1を、R-TESとエタノールとの混合物に滴加した。得られた混合物を60°Cに1.5時間加熱した。この時間後、混合物を撹拌下で、氷浴中で冷却した。BTES-2/エタノール混合物を、R-TES、エタノール、酸および水の混合物に加えた。次いで、酸、エタノールおよび水の混合物の残りの3分の2を、冷混合物に滴加した。その後、この混合物を60°Cにさらに1.5時間加熱した。氷浴中でゾルを冷却することによって、反応をクエンチした。反応物質のモル比は、[H2O]/[BTES-2][R-TES]=3~6、[H]/[BTES-2][R-TES]=0.02~0.4の範囲であった。BTESE-2とR-TESとのモル比は、1:1であった。これらの比で規定される水の量は、濃酸HNO3、65で導入された水を含む。例3:BTES-8に基づくハイブリッド有機/無機シリカゾルの作製、方法C水および硝酸HNO3、65重量、Aldrichを乾燥エタノールに加え、その後、この混合物に1,8-ビストリエトキシシリルオクタンBTES-8前駆体を激しく撹拌しながら加えた。直ちに、この混合物を333Kで水浴中密閉ガラス容器に入れ、連続撹拌下この温度で3時間保持した。ゾルを氷浴中で冷却することによって、反応をクエンチした。反応物質のモル比は、[H2O]/[BTES-8]=3~6、[H]/[BTES-8]=0.02~0.4の範囲であった。これらの比で規定される水の量は、濃酸HNO3、65で導入された水を含む。例4:BTES-2およびR-トリエトキシシランに基づくアルミナ担持疎水性ハイブリッドシリカ膜の作製ガンマアルミナ基材管を、例1に従って作製したゾルでクリーンルーム中浸漬被覆した。この例のゾルは、比[BTES-2]/[R-TES]/[HNO3]/[H]=1/1/4/0.1ここで、それぞれ、R-TES=3-TESゾルA、6-TESゾルB、10-TESゾルC、および二価前駆体BTES-8ゾルDに基づいた。CampanielloらChem.Commun.、2004、834~835により記載されたとおりに、管状の膜を、ゾルA、ゾルB、およびゾルCで被覆し、加熱および冷却速度として0.5°C/分で、N2雰囲気中300°Cで2時間焼成した。これらの膜について得た層の厚さは、0.5~1.2μmの範囲であった。H2、N2、CO2、およびCH4を用いて、気体透過試験を行った。膜輸送の数字は、これらの単一気体の透過実験から導いた。膜輸送は、単一気体の透過実験で測定した、個々の気体の透過の比と定義される。H2/N2、H2/CO2、およびCO2/CH4について以下の膜輸送を認めた表2。より長いR-TES基についてのH2/N2透過比の低下は、BTES-2に比較して、膜の孔径の増加を示す。CO2/CH4透過比の低下は、CO2に対する親和性低下と関連する。この親和性の低下は、現行発明の膜の疎水性の増加を示す。例5:n-ブタノール/水分離のフラックスおよび分離係数本発明の膜を、95°Cで水/n-ブタノール5/95重量供給原料混合物を用いて低い水濃度で試験した表3。一価有機前駆体の長さの増加とともに、水に対するより低い選択性への明らかな移行が認められる。これは、n-ブタノールのフラックスの強力な増加に起因している。同じ効果を、C8-架橋前駆体について認めることができる。この前駆体とC10トリエトキシシランとの混合物をベースとする膜は、透過物中の含水量をさらに低下させる。表2におけるデータでは、微量成分としての水についてのαの定義を用いた式1。したがって、α>1の値は、水に対して選択性であり、透過物ストリーム中で水の濃縮をもたらす膜を示す。水/n-ブタノール95/5重量でのこれらの同じ一連の膜の試験は、本発明の膜について逆の選択性を示した表3。水に対する選択性は、C3より長い一価置換基についておよびC8の架橋性有機基について、n-ブタノールに対する選択性に変化する。BTES-2/10-TES混合前駆体膜は、最高の分離係数を有する。示すように、この選択性は、水中5重量n-ブタノールを含有する供給原料ストリームを、40重量のn-ブタノールを含有する透過物ストリームに変える。低い水濃度による測定表2と同様に、n-ブタノールのフラックスの増加は、水を上回るn-ブタノールに対する選択性の増加をもたらす。表4および表5のデータでは、微量成分としてのアルコールについてのαの定義を用いた式2。したがって、α>1の値は、アルコールに対して選択性であり、透過物ストリーム中でアルコールの濃縮をもたらす膜を示す。例6:エタノール/水分離のフラックスおよび分離係数例4と同様に、水とエタノールとの混合物95/5重量の分離は、透過物中エタノール濃度の増加をもたらす表5。さらなる利点として、現行発明の膜は、親有機性浸透気化において非常に高いn-ブタノールフラックスを有する。3.5kg/m2.hのBTES-2膜の水フラックス表3に比べて、BTES-8/10-TES膜のn-ブタノールフラックス表4は、少なくとも4倍高い。例7:アセトンおよびトルエンのフラックス12Lの供給原料容器を備えた、横流ナノ濾過構成において、9.5バールの供給原料圧で、溶媒透過測定を行った。温度は、20°C±0.5に維持した。メスシリンダー中の透過物容積を測定し、追加の検査として透過物質量を決定することによって、フラックスを決定した。アセトンおよびトルエンのフラックスを表6に示す。明らかに、有機置換基Rの長さまたは架橋性有機断片の長さの効果として、溶媒透過は増加する。図1は、浸透気化を用いるn-ブタノール-水分離を示す。図2は、n-ブタノールのための相図である。"